(57)【要約】本発明は、（ａ）第１の層及び（ｂ）第２の層を含む弾力性のある床仕上げ材のためのバッキングフィルム、ここで、第１の層は、１０〜８０重量％の量の第１の充填剤を含み、第２の層は、〜８０重量％の第２の充填剤を含み、ここで、第１の充填剤は、小板状の種類の充填剤である、に関する。
2013538961.tif 000002
【特許請求の範囲】
【請求項１】
少なくとも摩耗層とバッキングフィルムとを含む弾力性のある床仕上げ材において使用するためのバッキングフィルムであり、上記バッキングフィルムは、（ａ）第１の層及び（ｂ）第２の層を含み、ここで、上記第１の層は、１０〜８０重量％の量の第１の充填剤を含み、上記第２の層は、１０〜８０重量％の量の第２の充填剤を含み、ここで、上記第１の充填剤は、小板状の種類の充填剤であり、使用のときに、上記第１の層は、上記第２の層よりも上記床仕上げ材の上記摩耗層の近くに位置している、バッキングフィルム。
【請求項２】
上記第１の充填剤は、小板状の種類の充填剤であり、上記第２の充填剤は、小板状でない種類の充填剤である、請求項１に記載のバッキングフィルム。
【請求項３】
上記小板状の種類の充填剤は、カオリン、タルク、マイカ、又はグラファイトを含む、請求項１又は２に記載のバッキングフィルム。
【請求項４】
上記小板状でない種類の充填剤は、炭酸カルシウム、ドロマイト、水酸化マグネシウム、ＡＴＨ、マグネシウム、炭酸塩、硫酸カルシウム、ＳｉＯ２、長石、又はガラスビーズを含む、請求項２に記載のバッキングフィルム。
【請求項５】
上記第１の充填剤は、上記第１の層の２５〜６５重量％の量において存在している、請求項１〜４のいずれか１項に記載のバッキングフィルム。
【請求項６】
上記第２の充填剤は、上記第２の層の２０〜７０重量％の量において存在している、請求項１〜５のいずれか１項に記載のバッキングフィルム。
【請求項７】
上記第１の層及び上記第２の層は、適切な熱可塑性のポリマー組成物、ビニール、エチレンメタクリレート（ＥＭＡ）、エチレンビニルアセテート（ＥＶＡ）、若しくは他のいずれかのオレフィンポリマー類、例えば、ポリウレタン（ＰＵ）、又はアクリロニトリル・ブタジエン・スチレン（ＡＢＳ）を独立して含む、請求項１〜６のいずれか１項に記載のバッキングフィルム。
【請求項８】
上記第１のバッキングフィルムは、２００〜５００ミクロンの厚さを有している、請求項１〜７のいずれか１項に記載のバッキングフィルム。
【請求項９】
上記第２のバッキングフィルムは、１２８０〜１５８０ミクロンの厚さを有している、請求項１〜８のいずれか１項に記載のバッキングフィルム。
【請求項１０】
請求項１〜９のいずれか１項に記載のバッキングフィルムを少なくとも１つ含んでいる、複合積層材である弾力性のある床仕上げ材。
【請求項１１】
本発明のバッキングフィルムを少なくとも１つ含んでいるフロアタイル。
【請求項１２】
上記バッキングフィルムの上記第１の層は、上記摩耗層の最も近くに位置する上記層であるところの摩耗層を含んでいる、請求項１０に記載の複合積層材、又は請求項１１に記載のフロアタイル。
【請求項１３】
上記バッキングフィルムの上記第１の層は、上記床仕上げ材の上記摩耗層から離され、使用のときに、印刷され模様をつれられたフィルムの傍に位置するところの摩耗層を含んでいる、請求項１０に記載の複合積層材又は請求項１１に記載のフロアタイル。
【請求項１４】
実質的に本明細書中に記載されているか、又は図面に参照されている、弾力性のある床仕上げ材。
【請求項１５】
実質的に本明細書中に記載されているか、又は図面に参照されている、複合積層材である弾力性のある床仕上げ材。
【請求項１６】
実質的に本明細書中に記載されているか、又は図面に参照されている、フロアタイル。
【発明の詳細な説明】
【発明の詳細な説明】
【０００１】
本発明は、弾力性のある床仕上げ材、及びそのような床仕上げ材の製造方法に関する。本発明は、特に、弾力性のある床仕上げ材のための裏層、及びそのような裏層の製造方法に関する。
【０００２】
弾力性のある床仕上げ材には、例えばビニールタイル及びビニールシートが含まれ、周知である。例えば、高分子の化学及び工業技術の百科事典であるWiley-Interscience, Volume 7 (1987), pages 233-247において、「床材」と題された項目に記載されている。
【０００３】
上述の項目において記載されているような床仕上げ材は、複合材料である。一番上のフィルムは、一般的に摩耗層と呼ばれ、擦り傷及び摩耗への良好な耐性のために形成される。複合材料の一番下のフィルムは、一般的にバッキングフィルムと呼ばれ、１以上の裏層を含み得る。印刷され模様をつけられたフィルムは、通常、摩耗層と第１の裏層との間に挟まれている。
【０００４】
裏層は、通常、高度に充填剤を入れられた熱可塑性プラスチック材料である。複合材のすべての層の組成物は、床仕上げ材が的確な性質、例えば、絶縁及び吸音の性質を有すること、及び特にカールする傾向が存在しないことを確保するように釣り合いがとられているべきである。また、経済的な要因も、考慮されるべきである。
【０００５】
床仕上げ材の製造において、裏層を含むフィルムは、一般的にカレンダリング、押出し、及び引きのような技法によって製造される。
【０００６】
すべての消費者主導の分野におけるように、弾力性のある床仕上げ材の分野において、いつも低い価格において高い品質の製品を提供するという変わらない欲動がある。製造業者らは、供給業者らとの交渉及び製造工程を注意深く観察することによって、出来る限り価格を下げることができるが、製品自身の価格を下げるために製造することができる製品に変化を生じる可能性もある。
【０００７】
弾力性のある床仕上げ材の分野において、製品のフィルムの１つ以上において充填剤のレベルは、製品を製造する価格を大いに下げることができる。しかし、充填剤のレベルを増大することでは、例えば、高い充填剤のレベルは、カールを最終製品にもたらす可能性があり、フィルム及び最終製品の寸法安定性に影響を与える可能性があるといった考慮されるべき問題に関連している。実際の製造において、カレンダリング、押出し、又は引きであれ、高い充填剤のレベルは加工上の問題を引き起こす可能性があるといった問題を生じる可能性もある。
【０００８】
プラスチゾル工程を用いて製造された床仕上げ材の分野において、印刷され模様をつけられたフィルムと高度に充填剤を入れられたバッキングフィルムとの間において、繊維のスクリムを差し込むことがより簡素である。スクリムは、最終製品のカール及び寸法安定性への悪影響なしで、高度に充填剤を入れられ、それ故により安価なバッキングフィルムの利用を可能にする。
【０００９】
しかし、カレンダリング、押出し、引き製法におけるスクリムの使用は、さらなる工程、及び製品の製造への価格を追加し、この特定の製造方法においてほとんど利点を与えない。従って、弾力性のある床仕上げ材、特にカレンダリング、押出し、又は引き製法によって製造されるものにおいて、価格を下げ、カールを打ち消すという両方のための方法への必要性を残している。
【００１０】
従って、本発明は、少なくとも摩耗層とバッキングフィルムとを含む弾力性のある床仕上げ材において使用するためのバッキングフィルムを提供し、バッキングフィルムは（ａ）第１の層及び（ｂ）第２の層を含み、ここで、第１の層は、１０〜８０重量％の量の第１の充填剤を含み、第２の層は、１０〜８０重量％の量の第２の充填剤を含み、ここで、第１の充填剤は小板状の種類の充填剤であり、使用のときに、第１の層は、第２の層よりも弾力性のある床仕上げ材の摩耗層の近くに位置している。
【００１１】
一実施形態において、第１の充填剤は、小板状の種類の充填剤であり、第２の充填剤は、小板状でない種類の充填剤である。
【００１２】
適切な、小板状の充填剤は、カオリン、タルク、マイカ、及びグラファイトを含むが、限定されない。
【００１３】
適切な、小板状でない充填剤は、炭酸カルシウム（例えば、チョーク及び石灰石）、ドロマイト、水酸化マグネシウム、ＡＴＨ、マグネシウム、炭酸塩、硫酸カルシウム、ＳｉＯ２、長石、及びガラスビーズを含むが、限定されない。
【００１４】
バッキングフィルムの第１の層は、摩耗層の最も近くに位置する層であり得る。あるいは、バッキングフィルムの第１の層は、使用のときに、床仕上げ材の摩耗層から離され、印刷され模様をつけられた層の傍に位置され得る。
【００１５】
第２の層において小板状でない充填剤を、かつ第１の層において小板状の充填剤を、有する状態で、特に第１の層が、使用のときに床仕上げ材の摩耗層の最も近くに位置するバッキングフィルムの層であるときに利点がある。小板状でない充填剤は、一般的に安価である。小板状の充填剤の使用は、特に第１の層において、これが摩耗層の近くに位置するとき、そしてそれはバッキングフィルムの全ての層においての充填剤が小板状でないときに生じ得る、そのカーリングという潜在的問題を克服する。前もって、バッキングフィルムの全ての層において小板状でない充填剤を用いたときに生じ得るカーリングという要因を背景として、摩耗層の最も近くに位置するもの以外の層における充填剤のレベルは、最小限度であり、価格を上げる摩耗層の最も近くの層のレベルより確実に低くに維持すべきであった。
【００１６】
小板状の充填剤の添加は、上下の層、例えば、摩耗層及び小板状でない充填剤を入れられた裏層に比較して、温冷ムーブメントを低下した層を追加する。他の２つの層の間におけるこの層の温冷ムーブメント／安定性における違いは、「レイフラット」製品をもたらす。
【００１７】
第１の充填剤は、１５〜７５、２０〜７０、２５〜６５、３０〜６０、３５〜５５、４０〜５０、４２〜４８重量％、例えば、４５重量％の量において存在し得る。
【００１８】
第２の充填剤は、１５〜７５、２０〜７０、２５〜６５、３０〜７０、３５〜６５、４０〜６５、例えば、４５、５５〜６５重量％、例えば、６０重量％の量において存在し得る。
【００１９】
第１の充填剤は、第１の層の重量によって、１５〜７５、２０〜７０、２５〜６５、３０〜６０、３５〜５５、４０〜５０、４２〜４８重量％、例えば、４５重量％の量において存在し得る。
【００２０】
第２の充填剤は、第２の層の重量によって、１５〜７５、２０〜７０、２５〜６５、３０〜７０、３５〜６５、４０〜６５、例えば、４５、５５〜６５重量％、例えば、６０重量％の量において存在し得る。
【００２１】
第１の層及び第２の層は、いずれかの適切な熱可塑性のポリマー組成物、例えば、熱可塑性のポリマー組成物として、ビニール、エチレンメタクリレート（ＥＭＡ）、エチレンビニルアセテート（ＥＶＡ）、若しくは他のいずれかのオレフィンポリマー類、例えば、ポリウレタン（ＰＵ）、又はアクリロニトリル・ブタジエン・スチレン（ＡＢＳ）を独立して含み得る。
【００２２】
第１及び第２の層のそれぞれにおいて使用されるポリマー組成物は、同じか又は異なり得る。
【００２３】
第１の層は、１つ以上の小板状でない種類の充填剤も含み得る。小板状でない種類の充填剤の１つ以上は、形状において顆粒状又は球状であり得る。１つ以上の小板状でない種類の充填剤は、第１の層の総量の１〜１０重量％、例えば、３〜８重量％において存在し得る。
【００２４】
第１の層において、いずれかの追加の充填剤と組み合わせられた小板状の充填剤の量と、第２の層における第２の充填剤の量とは、問題となるバッキングフィルムの層の重量に基づく重量％の観点から、類似又は同じとなり得る。
【００２５】
第１の層及び第２の層は、いずれかの他の適切な材料を含み得る。第１の層及び第２の層は、適切な量の滑剤、酸化防止剤、及び安定剤、並びに可塑剤をさらに含み得る。
【００２６】
本発明のバッキングフィルムにおいて、第１のバッキングフィルムは、２００〜５００ミクロン、より好ましくは２５０〜４５０、３００〜４００、最も好ましくは、３２０〜３４０、例えば３３０ミクロンの厚さを有し得る。
【００２７】
本発明のバッキングフィルムにおいて、第２のバッキングフィルムは、１２８０〜１５８０ミクロン、より好ましくは、１３２０〜１５２０、１３８０〜１４８０、最も好ましくは、１４３０〜１４７０、例えば、１４５０ミクロンの厚さを有し得る。
【００２８】
本特許請求の範囲に記載されている発明のバッキングフィルムは、従来の共押出し、カレンダリング、及び引き装置並びに製法を用いて製造し得る。
【００２９】
さらに、本発明は、少なくとも１つの本発明のバッキングフィルムを含むことを特徴とするフロアタイルを提供する。
【００３０】
本発明は、これより、添付の図面に関して記載し、ここで図１ａ及び図１ｂは、本発明に関するバッキングフィルムを有する床仕上げ材のタイル又は一部の断面であり、個々のフィルム及び層、並びに積層された形態をそれぞれ示している。
【００３１】
図１ａ及び図１ｂは、摩耗層２、摩耗層２のすぐ下に位置している印刷され模様をつけられたフィルム３の形をした装飾的な層を有する床仕上げ材１のタイル又は一部を説明している。印刷され模様をつけられたフィルム３のすぐ下に、本発明に従ったバッキングフィルム４が位置している。バッキングフィルム４は、印刷され模様をつけられた層の直下に位置し、その結果、直面する層を形成している第１の層４ａと、第１の層のすぐ下に位置し、その結果、床仕上げ材の最下層を形成している第２の層４ｂとを含んでいる。
【００３２】
〔実施例〕
図１及び図１ａに記載された構成の本発明に従ったバッキングフィルムを含む床仕上げ材の、フロアタイル又は一部は、以下の組成（重量％による）及び厚さを有し得る：
摩耗層−５２１ミクロンの厚さ。摩耗層は、７６％のＰＶＣ、２２％の可塑剤、及び２％のＵＶ及び熱に対する安定剤を含んでいる。
【００３３】
印刷デザインフィルム−７５ミクロンの厚さ。
【００３４】
第１の裏層−厚さ３３０ミクロン。第１の裏層は、４２％のＰＶＣ、１２％の可塑剤、１％の安定剤（熱）、及び４５％の小板状の充填剤、例えば、クレイを含んでいる。
【００３５】
第２の裏層−厚さ１４５０ミクロン。第２の裏層は、４２％のＰＶＣ、１２％の可塑剤、１％の安定剤（熱）、及び４５％の小板状でない充填剤、例えば、チョークを含んでいる。
【図面の簡単な説明】
【００３６】
【図１ａ】図１ａは、本発明に関するバッキングフィルムを有する床仕上げ材のタイル又は一部の断面であり、個々のフィルム及び層、並びに積層された形態をそれぞれ示している。
【図１ｂ】図１ｂは、本発明に関するバッキングフィルムを有する床仕上げ材のタイル又は一部の断面であり、個々のフィルム及び層、並びに積層された形態をそれぞれ示している。
【図１ａ】
2013538961.tif 000003
【図１ｂ】
2013538961.tif 000004
【国際調査報告】
2013538961.tif 000005
2013538961.tif 000006